(57)【要約】【課題】濃淡の差が十分に出るように塗装できる板材の塗装方法を提供することを課題とする。【解決手段】被塗装物である板材１の移送方向と直交する方向に多数列設したスプレーノズル２から略円形のスプレーパターンＰになるように塗料４をスプレーノズル２のニードル３の開閉にて板材１に間欠的にスプレーすると共にスプレーノズル２のニードル３の開放時間を調整することにより塗料４の量を調整して塗装する色に濃淡を付与する板材の塗装方法である。これにおいて、塗料４として粘度がイワタカップ（秒／２０℃）で１５〜３０秒のものを用いて塗装する。【選択図】        図１
2005305355.tif 000002
【特許請求の範囲】
【請求項１】
被塗装物である板材の移送方向と直交する方向に多数列設したスプレーノズルから略円形のスプレーパターンになるように塗料をスプレーノズルのニードルの開閉にて板材に間欠的にスプレーすると共にスプレーノズルのニードルの開放時間を調整することにより塗料の量を調整して塗装する色に濃淡を付与する板材の塗装方法において、塗料として粘度がイワタカップ（秒／２０℃）で１５〜３０秒のものを用いて塗装することを特徴とする板材の塗装方法。
【発明の詳細な説明】
【技術分野】
【０００１】
本発明は、外装材として用いられる繊維補強セメント板のような板材に塗料をスプレーして塗装する方法に関し、詳しくは塗装する色に濃淡を付けて塗装する方法に関するものである。
【背景技術】
【０００２】
一般に、外装材として広く使用されている繊維補強セメント板は、そのままであると表面の地色が灰白〜灰黒色で意匠性に乏しいため、表面への防水性付与も兼ねて塗装を施すことが行われる。
【０００３】
従来、外装材のような板材に塗装を施す場合、板材の移送方向と直交する方向にスプレーノズルを多数列設し、板材を移送しながらスプレーノズルから塗料をスプレーすることで塗装が行われる。スプレーノズルから略円形のスプレーパタンーンになるように塗料がスプレーされるのであるが、塗装する色に濃淡を付与する場合、スプレーノズルのニードルの開閉にて間欠的にスプレーされると共にスプレーノズルの開放時間を調整することにより塗料の量を調整している（例えば、特許文献１、特許文献２、特許文献３参照）。つまり、ニードルの開閉にて間欠的にスプレーするとき、ニードルを開放する時間を調整することにより塗料の塗布量を調整して濃淡を出すようになっている。
【特許文献１】特開２００２−１９２０３１号公報
【特許文献２】特開２００２−１９２０３４号公報
【特許文献３】特開２００２−１９２０６２号公報
【発明の開示】
【発明が解決しようとする課題】
【０００４】
ところで、塗料を霧化して塗装するとき、ニードルの開放する時間を調整することで濃淡を調整するが、ニードルの開放時間が１〜２５ｍｓの範囲で調整され、開放時間が２５ｍｓ以下と極端に短いため、インクのような低粘度（イワタカップで１０秒以下）の塗料では上記のような範囲で開放時間を変えても階調幅の広い濃淡の着色は困難であった。つまり、塗料の粘度が低いとスプレーノズルから板材にスプレーして塗布したとき霧化されやす過ぎて板材の表面でスプレーパターンが広く広がり、ニードルの開放時間を１〜２５ｍｓ程度で調整するだけではさほど濃淡の差が出るものでなかった。
【０００５】
本発明は上記の従来の問題点に鑑みて発明したものであって、濃淡の差が十分に出るように塗装できる板材の塗装方法を提供することを課題とするものである。
【課題を解決するための手段】
【０００６】
上記課題を解決するために本発明の板材の塗装方法は、被塗装物である板材１の移送方向と直交する方向に多数列設したスプレーノズル２から略円形のスプレーパターンＰになるように塗料４をスプレーノズル２のニードル３の開閉にて板材１に間欠的にスプレーすると共にスプレーノズル２のニードル３の開放時間を調整することにより塗料４の量を調整して塗装する色に濃淡を付与する板材の塗装方法において、塗料４として粘度がイワタカップ（秒／２０℃）で１５〜３０秒のものを用いて塗装することを特徴とする。このように塗料４として粘度がイワタカップ（秒／２０℃）で１５〜３０秒のものを用いて塗装することにより、板材１の表面に塗装したとき霧化され過ぎて周囲に広がることなく所定の大きさのスプレーパターンＰで塗布されるためニードル３の開放時間に応じて濃淡がシビアに変化し濃淡の差が十分に出る塗装ができる。つまり、塗料４の粘度が上記の粘度より低いと霧化されやす過ぎて周囲に広がり、また粘度が上記範囲より高過ぎると、霧化されにくくなり過ぎ、いずれの場合も濃淡が出にくくなるが、イワタカップ（秒／２０℃）で１５〜３０秒の粘度の塗料を用いると、霧化が適度に悪くなって粒状に塗布され、ニードル３の開放時間の調整によりシビアに濃淡の差が出る。
【発明の効果】
【０００７】
本発明は叙述の如く塗料として粘度がイワタカップ（秒／２０℃）で１５〜３０秒のものを用いて塗装することにより、板材の表面に塗装したとき霧化され過ぎて周囲に広がることなく所定の大きさのスプレーパターンで塗布されるためニードルの開放時間に応じて濃淡がシビアに変化し濃淡の差が十分に出る塗装ができるという効果がある。
【発明を実施するための最良の形態】
【０００８】
以下、本発明を添付図面に示す実施形態に基いて説明する。スプレーノズル２は図２に示すように塗料通路６やエアー通路７を設けてあり、塗料通路６の塗料吐出口６ａの周囲にエアー通路７のエアー出口７ａを同心円状に設けてある。塗料通路６には塗料タンクから塗料４が加圧して供給されるようになっており、エアー通路７にはコンプレッサー等でエアーが加圧して供給されるようになっている。またスプレーノズル２には塗料吐出口６ａを開閉するための先端が円錐状に尖ったニードル３が上下に往復動するように装着してあり、ニードル３が下降することで塗料吐出口６ａが閉塞され、ニードル３が上昇することで塗料吐出口６ａが開放されるようになっている。ニードル３には押し付けバネ１０を装着してあり、押し付けバネ１０の付勢にて塗料吐出口６ａが通常閉じられている。またニードル３にはソレノイド８を設けてあり、ソレノイド８を励磁することで押し付けバネ１０に抗してニードル３を上昇させて塗料吐出口６ａを開放するようになっている。またニードル３にはダイヤフラム型パッキン９を装着してあり、ニードル３が上下動しても塗料通路６から塗料は漏れないようになっている。
【０００９】
被塗装物は繊維補強セメント板のような外装材からなる板材１であるが、この板材１は搬送コンベアにて板材１の長手方向に移送されながら塗装されるようになっている。上記スプレーノズル２は板材１の幅方向に多数列設してあり、多数のスプレーノズル２にて板材１が幅方向に亙って同時に塗装されるようになっている。板材１を移送しながら塗装するとき、幅方向に列設した複数のスプレーノズル２のニードル３が開閉制御されて塗料が塗装される。ニードル３を開いたとき塗料吐出口６ａが開放されて塗料吐出口６ａから加圧した塗料４が吐出され、エアー出口７ａから噴出されるエアーにて塗料４が霧化され、霧化された塗料４が略円形のスプレーパターンＰで板材１に塗布される。板材１を移送しながらスプレーノズル２から霧化した塗料４をスプレーして塗装するとき、ニードル３が開閉駆動されて所定のドッド間隔Ａで塗料４が間欠的にスプレーされる。またニードル３を開いたとき開放時間Ｂが調整され、この開放時間Ｂの調整にて塗料４が塗布される時間が変えられて濃淡が出るようになっている。このニードル３の開放時間Ｂは調整されるが、１〜２５ｍｓの時間の範囲で調整されるようになっている。
【００１０】
このようにしてニードル３の開放時間を変えることより塗料４の塗布量を変えて濃淡を出すようになっているが、本発明では塗料４の粘度をイワタカップ（秒／２０℃）で１５〜３０秒のものとしている。また塗料４の樹脂系としてはアクリルエマルジョンまたはアクリルシリコンエマルジョンを用いている。また塗料４の顔料濃度は０．１〜７％のものを用いている。エアー出口７ａから吐出させるエアー圧は０．１〜０．５ＭＰａとしている。また塗料４を供給する塗装圧は８〜２０ｋＰａである。また板材１に塗布するスプレーパターンＰの目標とする径は６〜１５ｍｍである。
【００１１】
そして本発明では特に塗料４の粘度をイワタカップ（秒／２０℃）で１５〜３０秒としているため、ニードル３の開放時間Ｂが１〜２５ｍｓで調整するものであっても濃淡のある塗装ができる。つまり、塗料４の粘度をイワタカップ（秒／２０℃）で１５〜３０秒とすることで低粘度のものに比べて霧化性が悪くなって粒状に噴射されることで広がることなく６〜１５ｍｍの径のスプレーパターンＰで塗装でき、ニードル３の開放時間Ｂが１〜２５ｍｓという短い範囲であっても図１に示すように十分に濃淡の表現が可能となる。なお、塗料４の粘度が上記の範囲より高くされると、霧化できなくなり、塗料が滴下することとなってスプレー塗装ができない。上記のように塗装するとき、塗料４の顔料濃度を０．１〜７％とし、エアー圧を０．１〜０．５ＭＰａとし、塗料４を供給する塗装圧は８〜２０ｋＰａとすると、一層濃淡の表現がシビアにできるようになる。
【００１２】
塗料４としてアクリルエマルジョンまたはアクリルシリコンエマルジョンを用い、表１のように塗料粘度を変え、表１の条件で図１に示すように塗装を施した。このときニードル３の開放時間Ｂを１〜２５ｍｓの範囲で調整した濃淡を表現するようにした。
【００１３】
【表１】
2005305355.tif 000003
【００１４】
これによると、塗料４の粘度がイワタカップ（秒／２０℃）で２０秒で濃淡が表現できたが、塗料４の粘度がイワタカップ（秒／２０℃）で１４秒と低い場合や６６秒と高い場合は濃淡が表現できなく、塗料４の粘度がイワタカップ（秒／２０℃）で１５〜３０秒の範囲にすると濃淡ができることがわかる。
【図面の簡単な説明】
【００１５】
【図１】本発明の実施の形態の一例の塗装状態を説明する説明図である。
【図２】同上のスプレーノズルの構造を示す断面図である。
【符号の説明】
【００１６】
１  板材
２  スプレーノズル
３  ニードル
４  塗料
【図１】
2005305355.tif 000004
【図２】
2005305355.tif 000005